(57)【要約】【課題】  従来、アスファルト舗装は、耐磨耗性、耐久性に、劣化が進行しやすく、耐摩耗性の低下、凍結融解や収縮による剥離、クラックが生じやすく、透水性がないという欠点を有している。【解決手段】本発明は、安山岩の特性である強度、保水性、水の浄化性等の性能を生かして成型加工品製造、透水性・保水性コンクリートの舗装をすることで雨水を地下に還元し、透水性・保水性コンクリートの空隙率２５％前後の水貯留量と、自然蒸発などで、表面温度が、アスファルト舗装やコンクリート舗装より５〜１０度℃低くなる特徴を提供するものである。【選択図】        図２
2007120276.tif 000002
【特許請求の範囲】
【請求項１】
安山岩を２．５〜１３ｍｍに粉砕した素材で、安山岩の特性を生かした透水性コンクリートでの舗装を特徴とした、安山岩使用の工法
【請求項２】
安山岩を２．５〜１３ｍｍに粉砕した素材で、歩道、遊歩道、駐車場、住宅の外構、庭、ガレージ等に透水性コンクリートでの舗装をする工法。
【請求項３】
安山岩を２．５〜１３ｍｍに粉砕した素材で、成形加工し、歩道、道路、公園、住宅の外構に敷設する工法。
【請求項４】
安山岩を２．５〜１３ｍｍに粉砕した素材で、成型加工品、モニュメントを作成する工法。
【発明の詳細な説明】
【発明の詳細な説明】
【技術分野】
【０００１】  本発明は、安山岩を２．５〜１３ミリの大きさに粉砕して、成型加工品、透水性コンクリート舗装材に使用することを特徴とする資材の特許出願である。【０００２】  安山岩の特性である強度、保水性、水の浄化性等の性能を生かして、成型加工品製造、透水性・保水性コンクリートの舗装をすることで雨水を地下に還元し、透水性・保水性コンクリートの空隙率２５％前後の水貯留量と、自然蒸発などで、表面温度が、アスファルト舗装やコンクリート舗装より５〜１０度℃低くなることを特徴とする。【０００３】  安山岩を２．５〜１３ミリの大きさに粉砕し、成型加工した透水性コンクリート舗装を敷設することで、雨水を敷設舗装ｍ２量の２５〜３０％の空隙に水を貯留し、側溝への排水を減少させることを特徴とする。【０００４】  また、その効果で雨水による被害を少なくし、床下浸水の被害を防ぎ、且つ、経済的な面からも、側溝の縮小で土地の有効活用を特徴とする。【０００５】  安山岩での成型加工品、透水性コンクリート舗装は、環境にも優しい各色カラーやデザイン舗装、加工品の敷設が出来て成ることを特徴とする。
【背景技術】
【０００６】  今日の車道、歩道、駐車場等は、アスファルトやコンクリート舗装は、透水性がなく降雨になると一度に側溝に流れて海へ流れ、また、地盤の低い地域は床下浸水、河川の氾濫の原因につながっている。既存の透水性アスファルトは、透水率１２％前後と低い数値である。また、経年変化で目詰りし、透水性がなくなっている。【０００７】  安山岩の特徴である強度と保水性、透水性コンクリート舗装の特徴である透水性、保水性、空隙率を生かすことで、地下水の復活、樹木の活性化、ヒートアイランド抑制になることを特徴とする。【０００８】  安山岩使用の透水性コンクリート舗装、成形加工板は、雨水にたいして２０〜３０％の貯留量である為、舗装施工ｍ２数が広くなると、遊水池の１つと考えることができ、土地の有効利用が期待できることを特徴とする。
【発明の開示】
【発明が解決しようとする課題】
【０００９】
【００１０】  安山岩で、透水性コンクリート舗装、成形加工板を敷設することで、地下水の復活、樹木の活性化、ヒートアイランドの抑制、側溝への雨水の流出量を減少させ、雨水による床下浸水、河川の氾濫等の被害を最小限に抑えることになることを特徴する。【００１１】  側溝も小さくてすみ、場所によっては、設置しないですむことを特徴とする。【００１２】  安山岩で透水性、保水性コンクリート舗装は溜枡と同じ効果がある。水の貯溜効果で、ヒートアイランドの抑制ができる。【００１３】  安山岩で、透水性コンクリート舗装、成形加工板を敷設すると、遊水池の縮小と地盤の有効利用になるになることを特徴とする。
【課題を解決するための手段】
【００１４】  本発明は、安山岩で、透水性コンクリート舗装、成形加工品を敷設することで、地下水の活性化、地盤沈下防止、水溜り防止、床下浸水防止、河川の氾濫の減少になることを特徴とする。
【発明の効果】
【００１５】  本発明は、安山岩を２．５〜１３ミリで粉砕して、透水性、保水性、コンクリート舗装、成形加工品を敷設することで、自然環境を守る素材としてなることを特徴とする。【００１６】  安全歩行性、水溜りが出来ない、表面温度がアスファルトやコンクリート舗装に比較して表面温度が５〜１０℃低下する、保水性で樹木の活性化、ヒートアイランド抑制になることを特徴する。【００１７】  施工面積が広くなれば、それに比例し、保水性と貯留水量が大きくなり、側溝への排出水量の大幅削減で、側溝工事費用の大幅削減による経済効果があり、河川の波乱、床下浸水、地下水の活性化等になることを特徴する。【００１８】  安山岩使用の、透水性コンクリート舗装は、自然環境や生活環境を明るくする効果になることを特徴とする。
【実施例１】
【００１９】  発明者は、前記実施形態の透水コンクリート舗装材層、厚さ２０〜５０ｍｍ用いられる透水性コンクリートを製作し、その強度試験、透水試験を実施した。試験条件は以下のとおりである。【００２０】  温度２０℃、湿度６５％の条件下で、タライ型モルタルミキサーに、普通ポルトランドセメント１５ｋｇ、安山岩２．５〜１３ｍｍの大きさに粉砕して７５〜９０ｋｇ、水性エマルジョン樹脂（住友化学（株）製スミカフレックスＲＰ−１００Ｓ）普通セメント重量の５〜２０％、竹炭０．３〜１ｋｇ、抗菌剤（（株）シナネンゼオミック社製）普通セメント重量の１〜３％、水５〜６ｋｇの各材料を、安山岩の砕石２．５〜１３ｍｍ、普通セメント、添加剤としてゼオミック、竹炭、水性エマルジョン樹脂、水の順で仕込む。供試体は、圧縮強度試験用にΦ１０ｃｍ×２０ｃｍ、曲げ強度試験用に１０ｃｍ×１０ｃｍ×４０ｃｍ、透水試験用にΦ１０ｃｍ×２０ｃｍを複数用意した。なお、圧縮強度試験はＪＩＳＡ１１０８、曲げ強度試験はＪＩＳＲ５２０１を参照した。【００２１】  温度２０℃、湿度６５％の条件下で、タライ型モルタルミキサーに、普通ポルトランドセメント１５ｋｇ、安山岩２．５〜１３ｍｍの大きさに粉砕して７５〜９０ｋｇ、ネオメント（透水）エマルジョン（カチオン性クロロブレン系ゴムラテックス、タイトメントＣＲ−１０００）（昭和電工建材（株）社製）普通セメント重量１５ｋｇ、タイトメントＣＲ−１０００  ４．０〜５ｋｇ、水０ｋｇ〜０．３ｋｇ、の各材料を、安山岩の砕石２．５〜１３ｍｍ、普通セメント１５ｋｇ、タイトメントＣＲ−１０００液体４〜５ｋｇ、水０ｋｇ〜０．３ｋｇの順で仕込む、供試体は、圧縮強度試験用にΦ１０ｃｍ×２０ｃｍ、曲げ強度試験用に１０ｃｍ×１０ｃｍ×４０ｃｍ、透水試験用にΦ１０ｃｍ×２０ｃｍを複数用意した。なお圧縮強度試験はＪＩＳＡ１１０８、曲げ強度試験はＪＩＳＲ５２０１を参照した。【００２２】  試験結果は、００２１、００２２、とも材齢２８日で圧縮強度（Ｎ／ｍｍ２）が１４．５〜１８．５、曲げ強度（Ｎ／ｍｍ２）が３．２〜３．４３、空隙率（％）が２１．４〜２９．０．透水係数（ｃｍ／ｓ）が１．３４×１０−２〜１．３．２１×１０−２であつた。
【産業上の利用可能性】
【００２３】  本発明は、安山岩を２．５〜１３ｍｍに粉砕して、透水性コンクリート舗装や成型加工品敷設、造形構造物などに加工して、側溝、歩道、駐車場、広場、住宅周りの外構、庭、防草舗装、景観置物等に利用可能である。【００２４】  安山岩を、２．５〜１３ｍｍに粉砕して、成型加工品の寸法は全て現場に対応した成型加工品を作成することになる為、利用範囲は多様である。
【図面の簡単な説明】
【００２５】
【図１】透水性コンクリート舗装平面図
【図２】透水性コンクリート舗装側面図
【図３】成形加工板敷設平面図
【図４】透水コンクリート成型加工板敷設施工断面図
【図５】造形物の表現図（例）
【図１】
2007120276.tif 000003
【図２】
2007120276.tif 000004
【図３】
2007120276.tif 000005
【図４】
2007120276.tif 000006
【図５】
2007120276.tif 000007